【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
高吸収性ポリマーを含む、高容量の高吸収性ポリマー組成物であり、その組成物は：
ａ）高吸収性ポリマーに基づいて約５５wt％〜約９９．９wt％の、重合性不飽和酸基含有モノマーの高吸収性ポリマー；ならびに
ｂ）重合性不飽和酸基含有モノマーに基づいて、約０．００１wt％〜約５wt％の内部（internal）架橋剤、ここで高吸収性ポリマーは約２５％より大きい中和度を有し、成分ａ）およびｂ）は重合されて、次の表面添加剤をさらに含む高吸収性ポリマー粒子に調製され、表面処理高吸収性ポリマー粒子を形成する、を含む。
ｉ）高吸収性ポリマー成分に基づいて約0.001wt％〜約5wt％の表面架橋剤；
ｉｉ）高吸収性ポリマー組成物に基づいて約0.01wt％〜約2wt％の水不溶性無機金属化合物；および
ｉｉｉ）高吸収性ポリマー組成物に基づいて0wt％〜約5wt％のポリマー被覆。
を含む。
【請求項２】
高吸収性ポリマー組成物が、遠心保持容量試験により測定された、少なくとも約３０ｇ/ｇの遠心保持容量（Centrifuge Retention Capacity）、および自由膨潤ゲルベッド透過率試験（Free Swell Gel Bed Permeability Test）により測定された、少なくとも１０ダルシー（Darcy）の自由膨潤ゲルベッド透過率を示す、請求項１に記載の高吸収性ポリマー組成物。
【請求項３】
水不溶性無機金属化合物が、金属リン酸塩、ホウ酸チタン、ホウ酸アルミニウム、ホウ酸鉄、ホウ酸マグネシウム、ホウ酸マンガン、およびホウ酸カルシウムから選ばれる請求項１または２に記載の高吸収性ポリマー組成物。
【請求項４】
該ポリマー被覆が、乾燥高吸収性ポリマー組成物に基づいて約０．０１wt％〜約０．５wt％である請求項１〜３のいずれかに記載の高吸収性ポリマー組成物。
【請求項５】
該ポリマー被覆が、ポリオレフィン、ポリエチレン、ポリエステル、ポリウレタン、ポリアミド、ポリウレタン、直鎖低密度ポリエチレン、エチレンアクリル酸コポリマー、スチレンコポリマー、エチレンアルキルメタクリレートコポリマー、ポリプロピレン、マレイン酸変性ポリプロピレン、エチレンビニルアセテートコポリマー、ポリアミド、ポリエステル、ならびにそれらのブレンドおよびコポリマーから選ばれる請求項１〜４のいずれかに記載の高吸収性ポリマー組成物。
【請求項６】
該ポリマー被覆がカチオンポリマーである請求項１〜５のいずれかに記載の高吸収性ポリマー組成物。
【請求項７】
該ポリマー被覆がポリビニルアミンである請求項１〜５のいずれかに記載の高吸収性ポリマー組成物。
【請求項８】
金属リン酸塩がリン酸アルミウムである請求項３〜７のいずれかに記載の高吸収性ポリマー組成物。
【請求項９】
高吸収性ポリマー組成物が、遠心保持容量試験により測定された、約３２ｇ/ｇ〜約４０ｇ/ｇの遠心保持容量、および自由膨潤ゲルベッド透過率試験により測定された、少なくとも約４０ダルシーの自由膨潤ゲルベッド透過率を示す、請求項１〜８のいずれかに記載の高吸収性ポリマー組成物。
【請求項１０】
乾燥高吸収性ポリマー組成物に基づいて少なくとも約４０wt％が、約３００〜約６００μｍの粒径を有する請求項１〜９のいずれかに記載の高吸収性ポリマー組成物。
【請求項１１】
高吸収性ポリマー組成物の製造方法であり、次の段階を含む：
ａ）高吸収性ポリマーに基づいて約５５wt％〜約９９．９wt％の、重合性不飽和酸基含有モノマーからの重合方法による高吸収性ポリマーおよび重合性不飽和酸基含有モノマーに基づいて約０．００１wt％〜約５wt％の内部架橋剤を用意すること、ここで高吸収性ポリマーは約２５％より大きい中和度を有する；、成分ａ）およびｂ）は重合されて、次の表面添加剤をさらに含む高吸収性ポリマー粒子に調製され、表面処理高吸収性ポリマー粒子を形成する、を含む。
ｂ）吸収性ポリマーから吸収性ポリマー粒子を用意すること；
ｃ）吸収性ポリマー粒子を以下の表面添加剤で処理すること：
ｉ）高吸収性ポリマー成分に基づいて約0.001wt％〜約5wt％の表面架橋剤；
ｉｉ）高吸収性ポリマー組成物に基づいて約0.01wt％〜約2wt％の水不溶性無機金属化合物；および
ｉｉｉ）高吸収性ポリマー組成物に基づいて0wt％〜約5wt％のポリマー被覆が粒子表面に適用される；
ｄ）被覆された高吸収性ポリマー粒子を熱処理すること；そして
ここで高吸収性ポリマー組成物は、遠心保持容量試験により測定された、少なくとも約３０ｇ/ｇの遠心保持容量、および自由膨潤ゲルベッド透過率試験により測定された、少なくとも１０ダルシーの自由膨潤ゲルベッド透過率を示す。
【請求項１２】
段階ａ）において、少なくとも約５０wt％の酸基がカルボキシル基を含み、酸基は少なくとも５０モル％中和され、内部架橋剤が重合性不飽和酸基含有モノマーに基づいて約０．２wt％〜約３wt％である請求項１１に記載の方法。
【請求項１３】
水不溶性金属が金属リン酸塩またはホウ酸塩から選ばれ、ホウ酸塩がホウ酸チタン、ホウ酸アルミニウム、ホウ酸鉄、ホウ酸マグネシウム、ホウ酸マンガン、およびホウ酸カルシウムから選ばれる請求項１１または１２に記載の方法。
【請求項１４】
高吸収性ポリマー組成物が、遠心保持容量試験により測定された、少なくとも約３２ｇ/ｇの遠心保持容量、および自由膨潤ゲルベッド透過率試験により測定された、少なくとも２０ダルシーの自由膨潤ゲルベッド透過率を示す、請求項１１〜１３のいずれかに記載の方法。
【請求項１５】
該ポリマー被覆が、ポリオレフィン、ポリエチレン、ポリエステル、ポリウレタン、ポリアミド、ポリウレタン、直鎖低密度ポリエチレン、エチレンアクリル酸コポリマー、スチレンコポリマー、エチレンアルキルメタクリレートコポリマー、ポリプロピレン、マレイン酸変性ポリプロピレン、エチレンビニルアセテートコポリマー、ポリアミド、ポリエステル、ならびにそれらのブレンドおよびコポリマーから選ばれる請求項１１〜１４のいずれかに記載の方法。
【請求項１６】
高吸収性ポリマー粒子を細かく分割された、水不溶性無機金属塩で処理する方法からなり、その方法は、
ａ）高吸収性ポリマー粒子を用意すること；
ｂ）第１の無機金属塩の第１の溶液を用意すること；
ｃ）ｂ）の第１の溶液に第２の無機金属塩の第２の溶液を添加し、混合し、その第１の溶液および第２の溶液は混合の際に反応して第３の水不溶性無機金属塩を沈殿させて、水不溶性無機金属塩スラリーを形成すること；
ｄ）任意に、水不溶性無機金属塩スラリーの金属をもっと高い原子価状態に酸化すること；ならびに
ｅ）その水不溶性無機金属塩スラリーを、水不溶性無機金属塩スラリーの分離および乾燥をしないで、高吸収性ポリマー粒子に付着させること、の段階、からなる。
【請求項１７】
高吸収性ポリマー粒子を細かく分割された、水不溶性無機金属塩で処理する方法からなり、その方法は、
ａ）高吸収性ポリマー粒子を用意すること；
ｂ）第１の無機金属塩の第１の溶液を用意すること；
ｃ）第２の無機金属塩の第２の溶液を用意すること；
ｄ）その第１の溶液および第２の溶液を高吸収性ポリマー粒子に付着させて、高吸収性ポリマー粒子の表面に直接またはその近傍に、水不溶性無機金属塩沈殿物を形成すること、の段階、からなる。
【請求項１８】
該第１の無機金属塩がアルミニウム、チタン、カルシウムまたは鉄から選ばれるカチオンを含み、該第２の無機金属塩がリン酸塩、ホウ酸塩またはクロム酸塩から得らばれるアニオンを含む請求項１６または１７に記載の方法。
【請求項１９】
該第１の無機金属塩が硫酸アルミニウムテトラデカハイドレートであり、該第２の無機金属塩がリン酸三ナトリウムである請求項１８に記載の方法。
【請求項２０】
表面処理された高吸収性ポリマー粒子が熱処理される請求項１に記載の高容量の高吸収性ポリマー組成物。